(57)【要約】【課題】  優れた光電変換特性を有し、かつ、基板と酸化亜鉛多孔質層との密着性の高い色素増感太陽電池及び色素増感太陽電池の製造方法を提供することを目的とする。【解決手段】  透明導電層が形成された基板の前記透明導電層上に、亜鉛塩とテンプレート化合物とを含有する水溶液を用いて電析法により酸化亜鉛薄膜を形成し、前記テンプレート化合物を脱着して酸化亜鉛多孔質層を形成した後、前記酸化亜鉛多孔質層に色素を担持させてなる光電極を有する色素増感太陽電池であって、前記酸化亜鉛薄膜は、前記テンプレート化合物を６．４〜７．４重量％含有する色素増感太陽電池。【選択図】    なし【特許請求の範囲】
【請求項１】
透明導電層が形成された基板の前記透明導電層上に、亜鉛塩とテンプレート化合物とを含有する水溶液を用いて電析法により酸化亜鉛薄膜を形成し、前記テンプレート化合物を脱着して酸化亜鉛多孔質層を形成した後、前記酸化亜鉛多孔質層に色素を担持させてなる光電極を有する色素増感太陽電池であって、
前記酸化亜鉛薄膜は、前記テンプレート化合物を６．４〜７．４重量％含有する
ことを特徴とする色素増感太陽電池。
【請求項２】
酸化亜鉛多孔質層は、空孔率の異なる複数の層からなることを特徴とする請求項１記載の色素増感太陽電池。
【請求項３】
テンプレート化合物は、キサンテン系色素であることを特徴とする請求項１又は２記載の色素増感太陽電池。
【請求項４】
透明導電層が形成されたフィルム基板の前記透明導電層上に、亜鉛塩とテンプレート化合物とを含有する水溶液を用いて電析法により成膜することにより酸化亜鉛薄膜を形成する工程１、前記酸化亜鉛薄膜に含まれるテンプレート化合物を脱着することにより、酸化亜鉛多孔質層を形成する工程２、及び、前記酸化亜鉛多孔質層に色素を担持させる工程３を有する色素増感太陽電池の製造方法であって、
工程１において、前記酸化亜鉛薄膜中の前記テンプレート化合物含有量を６．４〜７．４重量％とすることを特徴とする色素増感太陽電池の製造方法。
【発明の詳細な説明】
【技術分野】
【０００１】
本発明は、優れた光電変換特性を有し、かつ、基板と酸化亜鉛多孔質層との密着性の高い色素増感太陽電池及び色素増感太陽電池の製造方法に関する。
【背景技術】
【０００２】
色素増感太陽電池は、身近な材料である金属酸化物半導体多孔膜を利用した太陽電池であり、シリコン太陽電池に比べて、高価な材料やプロセスを必要とせず、安価な太陽電池を実現できるデバイスとして実用化が期待されている。
【０００３】
色素増感太陽電池は、通常、透明電極基板に金属酸化物半導体多孔質層を形成し色素を担持させた光電極と、基板に導電層を形成した正電極とを電解質層を介して挟み込んだ構成となっている。
このような色素増感太陽電池の基本原理は、特許文献１に開示されているように、以下の通りである。まず、色素増感太陽電池に光が照射されると、金属酸化物半導体多孔質層表面に吸着された増感色素が光を吸収し、色素分子内の電子が励起され、電子が半導体へ渡される。これにより、光電極側で電子が発生し、この電子が電気回路を通じて、正電極に移動する。そして、正電極に移動した電子は、電解質層を通じて光電極に戻る。このような過程が繰り返されることで、電気エネルギーが生じ、高い光電変換効率が実現されている。
【０００４】
このうち、色素増感太陽電池の光電極の一部である金属酸化物半導体多孔質層を形成する方法としては、液相法や気相法等、多くの方法があるが、従来は金属酸化物半導体微粒子を溶媒に分散させた半導体多孔膜用分散液を基板に塗布した後、乾燥焼成して成膜する方法が一般的であった。
【０００５】
一方、近年では、電析法を用いて金属酸化物半導体多孔質層を形成することにより、色素増感太陽電池を製造する方法が行われている。電析法は、湿式の成膜法であり、１００℃以下の低温での成膜が可能となることから、特に基板としてプラスチックフィルムを使用する場合に有効に用いられる。しかしながら、電析法を用いた場合は、焼成が不要であるという利点を有するものの、得られる金属酸化物半導体多孔質層の表面積が小さくなるため、色素を充分に担持させることができず、色素増感太陽電池の光電変換率を高めるのが難しいという問題があった。
また、特許文献２には、電解液にテンプレート化合物を添加し、電析によって酸化亜鉛薄膜を形成した後、テンプレート化合物をアルカリで脱着することにより、多孔質酸化亜鉛層を形成する方法が開示されている。
しかしながら、このような方法を用いた場合であっても、色素を充分に担持することができず、得られる色素増感太陽電池の光電変換率が低くなったり、基板と多孔質酸化亜鉛層との密着性が低下して、多孔質酸化亜鉛層の剥離が生じたりすることがあった。
【特許文献１】特許第２６６４１９４号公報
【特許文献２】特開２００４−６２３５号公報
【発明の開示】
【発明が解決しようとする課題】
【０００６】
本発明は、優れた光電変換特性を有し、かつ、基板と酸化亜鉛多孔質層との密着性の高い色素増感太陽電池及び色素増感太陽電池の製造方法を提供する。
【課題を解決するための手段】
【０００７】
本発明は、透明導電層が形成された基板の前記透明導電層上に、亜鉛塩とテンプレート化合物とを含有する水溶液を用いて電析法により酸化亜鉛薄膜を形成し、前記テンプレート化合物を脱着して酸化亜鉛多孔質層を形成した後、前記酸化亜鉛多孔質層に色素を担持させてなる光電極を有する色素増感太陽電池であって、前記酸化亜鉛薄膜は、前記テンプレート化合物を６．４〜７．４重量％含有する色素増感太陽電池である。
【０００８】
本発明者らは鋭意検討した結果、テンプレート化合物を用いた電析法によって酸化亜鉛多孔質層を形成する場合、得られる色素増感太陽電池における光電変換効率や、基板に対する酸化亜鉛多孔質層の密着性と、テンプレート化合物を脱着する前の酸化亜鉛薄膜におけるテンプレート化合物の含有量とが密接に関連していることを見出した。
そして、本発明者らは更に鋭意検討した結果、テンプレート化合物を用いた電析法によって酸化亜鉛多孔質層を形成する際に、酸化亜鉛薄膜のテンプレート化合物含有量を所定の範囲内とすることにより、優れた光電変換特性を有し、かつ、基板と酸化亜鉛多孔質層との密着性の高い色素増感太陽電池が得られることを見出し、本発明を完成させるに至った。
【０００９】
本発明の色素増感太陽電池に用いられる基板としては、入射する光を妨げず、適度な強度を有するものであれば特に限定されず、例えば、ガラス、透明樹脂からなるシート、フィルム等が挙げられる。
上記透明樹脂としては特に限定されず、例えば、ポリエチレンテレフタレート、ポリエチレンナフタレート、ポリスルフォン、ポリカーボネート、ポリエーテルスルホン、ポリアリレート、環状ポリオレフィン等の耐熱性を有する透明性樹脂からなるものが挙げられる。
上記基板の厚みの好ましい下限は１００μｍ、好ましい上限は３ｍｍである。厚みを上記範囲内とすることで、適当な剛性と柔軟性をもたせることが可能となる。
【００１０】
上記透明導電層としては、例えば、ＩＴＯ、ＳｎＯ２、ＺｎＯ等からなるものが好ましく、なかでも、ＩＴＯからなるものが好ましい。
【００１１】
本発明の色素増感太陽電池は、上記透明導電層が形成された基板の透明導電層上に、亜鉛塩とテンプレート化合物とを含有する水溶液を用い電析法によって酸化亜鉛薄膜を形成し、前記テンプレート化合物を脱着して酸化亜鉛多孔質層を形成した後、前記酸化亜鉛多孔質層に色素を担持させてなる光電極を有する。
【００１２】
本発明の色素増感太陽電池では、電析法によって、酸化亜鉛薄膜を成膜する。上記電析法は、原料粒子分散液を塗布し、焼結させる方法等のように、高温の焼成工程を行う必要がなく、樹脂フィルムを基板として用いる場合にも好適に使用することができ、また、結晶性の高い酸化亜鉛多孔質層を得ることができる。
【００１３】
上記電析法によって酸化亜鉛薄膜を形成する方法としては、具体的には例えば、亜鉛塩及びテンプレート化合物を含有する水溶液中に透明電極を形成した基板を浸漬し、作用極に透明電極、対向極に亜鉛を配置し、酸素をバブリングしながら参照電極に対して負の定電圧を印加する３電極法等が挙げられる。
【００１４】
上記亜鉛塩としては、電析後に酸化亜鉛薄膜が得られるものであれば特に限定されず、例えば、ＺｎＣｌ２、ＺｎＢｒ２、ＺｎＩ２等が挙げられる。
上記亜鉛塩の電析液中の濃度の好ましい下限は１ｍＭ／Ｌ、好ましい上限は５０ｍＭ／Ｌである。１ｍＭ／Ｌ未満であると、充分な酸化亜鉛薄膜を形成できないことがあり、５０ｍＭ／Ｌを超えると、亜鉛に対する酸素の供給が不充分となり亜鉛金属の析出が発生することがある。
【００１５】
上記テンプレート化合物とは、亜鉛塩とともに電析液中に添加し、電析成膜することによって、酸化亜鉛薄膜の内部表面に吸着され、かつ、所定の脱着手段によって脱着可能な化合物のことをいう。上記テンプレート化合物は、上述の性質を有し、亜鉛塩の水溶液等の電析液に溶解しやすいものであれば特に限定されないが、電気化学的に還元性を有する芳香族化合物のようなπ電子を有する有機化合物が好適である。特に、有機色素であるキサンテン系色素が好適であり、具体的には例えば、エオシンＹ、エリスロシンＹ、フロキシンＢ、ローズベンガル、ローダミンＢ等が挙げられる。
【００１６】
上記テンプレート化合物の電析液中の濃度の好ましい下限は１５０μＭ／Ｌ、好ましい上限は４５０μＭ／Ｌである。１５０μＭ／Ｌ未満であると、酸化亜鉛薄膜中のテンプレート化合物含有量が小さくなるため、形成される酸化亜鉛多孔質層の空孔率が低下し、色素の担持量が低下したり、電解液が浸透しにくくなったりすることから、得られる色素増感太陽電池の光電変換効率が低下することがある。４５０μＭ／Ｌを超えると、形成される酸化亜鉛多孔質層の空孔率が高くなるものの、透明電極と酸化亜鉛多孔質層との接触面積が非常に小さくなり、透明電極と酸化亜鉛多孔質層との密着性が低下することがある。より好ましい下限は１８０μＭ／Ｌ、より好ましい上限は４００μＭ／Ｌである。
なお、後述のように空孔率の異なる複数の層からなる酸化亜鉛多孔質層を形成する場合は、透明電極と酸化亜鉛多孔質層との密着性が向上することから、上記テンプレート化合物の電析液中の濃度を５００μＭ／Ｌ程度としても、充分な密着性を有する色素増感太陽電池が得られる。
【００１７】
本発明では、上記電析法によって形成される酸化亜鉛薄膜におけるテンプレート化合物の含有量の下限が６．４重量％、上限が７．４重量％である。
上記酸化亜鉛薄膜のテンプレート化合物含有量を上記範囲内とすることで、本発明の色素増感太陽電池は、優れた光電変換特性と、基板及び酸化亜鉛多孔質層の密着性とを両立したものとなる。なお、上記酸化亜鉛薄膜のテンプレート化合物含有量は、例えば、酸化亜鉛薄膜より採取した所定量の試料の４００℃までの重量減少率を測定することにより求めることができる。
【００１８】
上記酸化亜鉛薄膜のテンプレート化合物含有量が６．４重量％未満であると、形成される酸化亜鉛多孔質層の空孔率が低下して、色素の担持量が低下したり、電解液が浸透しにくくなったりすることから、得られる色素増感太陽電池の光電変換特性が大幅に低下する。７．４重量％を超えると、透明導電層と形成される酸化亜鉛多孔質層との接触面積が非常に小さくなり、透明導電層と酸化亜鉛多孔質層との密着性が大幅に低下する。従って、得られる色素増感太陽電池において、酸化亜鉛多孔質層の剥離が発生しやすくなる。
【００１９】
図１は、本発明において、酸化亜鉛薄膜を形成した後、色素を担持するまでを示す模式図である。本発明では、まず、透明導電層２が形成された基板１の透明導電層２上に、亜鉛粒子３とテンプレート化合物４とからなる酸化亜鉛薄膜６を形成する（図１ａ）。次いで、アルカリ等を用いてテンプレート化合物４を脱着させることにより、酸化亜鉛多孔質層７を形成する（図１ｂ）。更に、得られた酸化亜鉛多孔質層７に色素５を担持させることにより、色素増感太陽電池用の光電極とすることができる（図１ｃ）。
図１に示すように、本発明では酸化亜鉛薄膜６に含まれるテンプレート化合物４の含有量を６．４〜７．４重量％とすることで、テンプレート化合物４を脱着した後の酸化亜鉛多孔質層７は充分な空孔率を有することから、得られる色素増感太陽電池は光電変換特性に優れ、更に、基板と酸化亜鉛多孔質膜との密着性が高くなることから、酸化亜鉛多孔質層７の剥離等を生じにくくすることができる。
【００２０】
一方、図２は、従来の方法を用いた場合、即ち、酸化亜鉛薄膜６に含まれるテンプレート化合物４の含有量が６．４重量％未満の場合であるが、図２ａのように酸化亜鉛薄膜６に含まれるテンプレート化合物４の含有量が少なすぎると、図２ｂに示すように空孔率の非常に低い酸化亜鉛多孔質膜７が得られる。この場合、図２ｃに示すように、色素５の担持量が非常に小さくなり、得られる色素増感太陽電池の光電変換特性が大幅に低下する。
なお、図示はしていないが、本発明において規定するテンプレート化合物含有量を超える場合、即ち、酸化亜鉛薄膜６に含まれるテンプレート化合物４の含有量が７．４重量％を超える場合は、空孔率の非常に高い酸化亜鉛多孔質膜７が得られるものの、透明導電層２と酸化亜鉛多孔質層７との接触面積が非常に小さくなり、透明導電層２と酸化亜鉛多孔質層７との密着性が大幅に低下する。従って、得られる色素増感太陽電池において、酸化亜鉛多孔質層７の剥離が発生しやすくなる。
【００２１】
上記亜鉛塩とテンプレート化合物とを含有する水溶液には、上記亜鉛塩及びテンプレート化合物に加えて、凝集防止等を目的として、界面活性剤等の適当な添加剤を配合してもよい。
【００２２】
本発明では、上記酸化亜鉛薄膜を形成した後、上記テンプレート化合物を脱着させることにより酸化亜鉛多孔質層を形成する。
【００２３】
上記テンプレート化合物を脱着する方法としては特に限定されず、使用するテンプレート化合物によって種々の方法を用いることができる。具体的には例えば、テンプレート化合物がカルボキシル基、スルホン酸基又はリン酸基等のアンカー基を有する化合物である場合、水酸化ナトリウム、水酸化カリウム等のアルカリ溶液を用いて洗浄することによってテンプレート化合物の脱着を行うことができる。
上記アルカリ溶液を用いてテンプレート化合物の脱着を行う場合、上記アルカリ溶液のｐＨの好ましい下限は１０、好ましい上限は１３である。
【００２４】
上記酸化亜鉛多孔質層の膜厚の好ましい下限は１μｍ、好ましい上限は２０μｍである。１μｍ未満であると、色素担持量が少なくなるとともに、得られる色素増感太陽電池の光電変換特性も低下することがあり、２０μｍを超えても、酸化亜鉛多孔質層中の電子の拡散長が限られているために光電変換特性向上に寄与せず、逆に電解質液の酸化亜鉛多孔質層への浸入が困難になることから光電変換特性が低下することがある。
【００２５】
本発明の色素増感太陽電池では、空孔率の異なる複数の層からなる酸化亜鉛多孔質層を形成することが好ましい。例えば、基板と反対側に空孔率の高い上層を形成し、基板側に空孔率の低い下層を形成する場合、上層では高い空孔率によって、より多くの色素を担持させることができ、下層は色素の担持量は少なくなるものの、透明電極との接触面積が大きくなることから、優れた光電変換特性と、基板及び酸化亜鉛多孔質層の密着性との両立を更に好適に行うことができる。
【００２６】
上記空孔率の異なる複数の層からなる酸化亜鉛多孔質層を形成する方法としては特に限定されないが、例えば、まず、基板の透明導電層上に、テンプレート化合物の濃度の低い電析液を用いて電析を行うことにより、テンプレート化合物の含有量の少ない酸化亜鉛薄膜を形成した後、更にその上に、テンプレート化合物の濃度の高い電析液を用いて電析を行うことにより、テンプレート化合物の含有量の多い酸化亜鉛薄膜を形成し、その後テンプレート化合物を脱着する方法等が挙げられる。
【００２７】
図３は、空孔率の異なる複数の層からなる酸化亜鉛多孔質層を形成する場合における酸化亜鉛薄膜を形成した後、色素を担持するまでを示す模式図である。
上述した複数の層からなる酸化亜鉛多孔質層を形成する方法に従って、電析を行った場合、透明導電層２が形成された基板１の透明導電層２上に、酸化亜鉛粒子３とテンプレート化合物４とからなり、テンプレート化合物４の含有量が比較的少ない酸化亜鉛薄膜６ａ、及び、テンプレート化合物４の含有量が比較的多い酸化亜鉛薄膜６ｂの２層が形成される（図３ａ）。次いで、アルカリ等を用いてテンプレート化合物４を脱着させることにより、空孔率の低い酸化亜鉛多孔質層７ａと空孔率の高い酸化亜鉛多孔質層７ｂが形成される（図３ｂ）。更に、得られた酸化亜鉛多孔質層７ａ、７ｂに色素５を担持させることにより、色素増感太陽電池用の光電極とすることができる（図３ｃ）。図３ｃに示すように、この方法では、酸化亜鉛多孔質層７ｂに多量の色素を担持できるとともに、透明導電層２と酸化亜鉛多孔質層７ａとの密着性は充分に確保される。従って、空孔率の異なる複数の層からなる酸化亜鉛多孔質層を形成することで、優れた光電変換特性と、基板及び酸化亜鉛多孔質層の密着性との両立を更に確実に行うことができる。
【００２８】
このようにして得られた酸化亜鉛多孔質層に色素を担持させることにより、光照射によって起電力を発生させる色素増感太陽電池用の光電極として用いることができる。
【００２９】
本発明の色素増感太陽電池に用いる色素としては、光エネルギーにより生じた電子を酸化亜鉛多孔質層に送る機能を有するものであれば特に限定されないが、上記酸化亜鉛多孔質層と強固に吸着させるための官能基を有するものが好ましい。上記官能基としては例えば、カルボン酸基、カルボン酸無水基、アルコキシ基、ヒドロキシル基、ヒドロキシアルキル基、スルホン酸基、エステル基、メルカプト基、ホスホニル基等が挙げられる。
具体的には、ルテニウム金属錯体系色素や各種の有機色素を使用することができ、例えば、エオシンＹ、フルオレセイン、エリスロシンＢ、フロキシンＢ、ローズベンガル、ローダミンＢ、フルオレクソン、マーキュロクロム、ジブロモフルオレセイン、ピロガロールレッド等のキサンテン系色素；クマリン３４３等のクマリン系色素；ブロモフェノールブルー、ブロモチモールブルー、フェノールフタレイン等のトリフェニルメタン系色素；シアニン系色素、メロシアニン系色素、インジゴ系色素、オキソノール系色素、ポルフィリン系色素、フタロシアニン系色素、アゾ系色素、キノン系色素、キノンイミン系色素、スクアリリウム系色素、ペリレンテトラカルボン酸誘導体；Ｒｕ、Ｏｓ等のポリピリジン錯体；アントシアニン、クチナシ色素、ウコン色素、ベニバナ色素、カロテノイド色素、コチニール色素、パプリカ色素等の天然色素等が挙げられる。
【００３０】
上記色素を担持させる方法としては、例えば、上記色素を含有する溶液に、上記酸化亜鉛多孔質層が形成された樹脂フィルム基板を浸漬した後、乾燥を行う方法等が挙げられる。
上記色素を含有する溶液に用いる溶媒としては、色素を溶解することができ、基板を劣化させないものであれば特に限定されず、例えば、エタノール等のアルコール類、アセトン等のケトン類、ジエチルエーテル等のエーテル類、アセトニトリル等が挙げられる。
【００３１】
上記方法で得られた光電極と、電解質層と、対向電極とをこの順で積層することにより、色素増感太陽電池を製造することができる。具体的には例えば、電解質を含有する溶液を光電極上に塗工し、電解質層を形成した後、対向電極を積層する方法や、光電極と電解質溶液注入口を有する対向電極とを積層した後、上記電解質溶液注入口から電解質溶液を注入する方法等により製造することができる。
【００３２】
上記電解質層は、電解質溶液からなるものであってもよく、電解質溶液をゲル化剤によって半固体化したものであってもよい。また、上記電解質層としては、電子、ホール、イオン等を輸送できる物質であれば特に限定されず、例えば、ＣｕＩ、ＣｕＳＣＮ、ＮｉＯ、Ｃｕ２Ｏ、ＫＩ等のｐ型半導体固体ホール輸送材料、ヨウ素／ヨウ化物、臭素／臭化物等の酸化還元電解質を有機溶媒に溶解した溶液を用いることができる。
上記有機溶媒としては、例えば、ニトリル系のアセトニトリル、メトキシプロピオニトリルや炭化水素系のプロピレンカルボナート、ジエチルカルボナート、γ―ブチロラクタンやポリエチレングリコール等の多価アルコールが挙げられる。
これらの中では、嵩高く、酸化亜鉛多孔質層に吸着させた色素が脱着しにくいことから、酸化還元電解質を有機溶媒に溶解した溶液が好ましい。
【００３３】
上記対向電極としては特に限定されず、例えば、光電極と同様の基板や透明導電層からなるものを用いることができる。
なお、上記対向電極の基板及び導電層には、光電極に使用する基板や透明導電層と異なり、必ずしも透明性は必要とされず、チタンやタングステン等の耐食性のある金属、カーボン、グラファイト等の炭素材料、ＰＥＤＯＴ／ＰＳＳ等の導電性高分子等を用いることができる。
【００３４】
本発明の色素増感太陽電池は、例えば、透明導電層が形成されたフィルム基板の前記透明導電層上に、亜鉛塩とテンプレート化合物とを含有する水溶液を用いて電析法により成膜することにより酸化亜鉛薄膜を形成する工程１、前記酸化亜鉛薄膜に含まれるテンプレート化合物を脱着することにより、酸化亜鉛多孔質層を形成する工程２、及び、前記酸化亜鉛多孔質層に色素を担持させる工程３を有する色素増感太陽電池の製造方法であって、工程１において、前記酸化亜鉛薄膜中の前記テンプレート化合物含有量を６．４〜７．４重量％とする方法によって製造することができる。このような色素増感太陽電池の製造方法もまた、本発明の１つである。
【００３５】
なお、上記電析法により酸化亜鉛薄膜を形成する方法、テンプレート化合物を脱着する方法、色素を担持する方法については、上述した本発明の色素増感太陽電池の場合と同様であるため、その詳しい説明を省略する。
【発明の効果】
【００３６】
本発明では、テンプレート化合物を用いた電析法によって酸化亜鉛多孔質層を形成する際に、酸化亜鉛薄膜のテンプレート化合物含有量を所定の範囲内とすることにより、適度な空孔率を有する酸化亜鉛多孔質層が得られることから、優れた光電変換特性を有し、かつ、基板と酸化亜鉛多孔質層との密着性の高い色素増感太陽電池を実現することが可能となる。
また、本発明の色素増感太陽電池の製造方法を用いることにより、基板と酸化亜鉛多孔質層との密着性に優れ、得られる色素増感太陽電池が充分な光電変換特性を有する色素増感太陽電池を好適に製造することができる。
【発明を実施するための最良の形態】
【００３７】
（実施例１）
（酸化亜鉛薄膜の形成）
ＰＥＴフィルムにＩＴＯ膜を成膜した透明電極基板上に１０×２０ｍｍの矩形パターンのマスキングを施し、回転電極装置による電析法により酸化亜鉛薄膜を成膜した。電析は、上記の透明電極基板を作用極とし、対極を白金線及びＺｎ線として、参照電極（ＳＣＥ）に飽和カロメル電極を用いる３電極法により行った。
電析の手順としては、まず、透明電極基板をＫＣｌの１００ｍＭ／Ｌ水溶液２３０ｍＬに浸漬し、５００ｒｐｍで回転させながら、白金対極を用いて予備電解を４０分間行い、基板表面を清浄化した。その後、電析浴にＺｎＣｌ２を５．０ｍＭ／Ｌ濃度になるように添加して、Ｚｎ対極を用いて５分間電析を行い、酸化亜鉛ボトム層を成膜した。その後、電析浴に、テンプレート化合物であるエオシンＹ色素を３５０μＭ／Ｌ濃度になるように添加してエオシンＹ色素含有酸化亜鉛薄膜を形成した。浴温は７０℃で、酸素を流量１００ｓｃｃｍで浴中にバブリングし、透明電極基板を電析浴中で５００ｒｐｍで回転させながら、電位−１．０Ｖ（ｖｓ．ＳＣＥ）の定電位で２０分間電析を行った。
【００３８】
（色素増感太陽電池セルの作製）
得られたエオシンＹ色素含有酸化亜鉛薄膜を０．１ＭのＫＯＨ水溶液に一晩浸漬後、水洗することにより、エオシンＹ色素を脱着して酸化亜鉛多孔質層を得た。この基板を１２０℃で６０分間乾燥処理した後、有機色素Ｄ１４９（三菱製紙社製）０．５ｍＭとデオキシコール酸１ｍＭ／Ｌとをｔ−ブタノールとアセトニトリルとの１：１混合溶媒に溶解した色素溶液に１時間浸漬して、色素を担持させた酸化亜鉛多孔膜層を有する光電極を作製した。
【００３９】
得られた光電極と、ＰＥＴフィルムに透明導電膜であるＩＴＯ膜と白金膜をスパッタ法で積層した対極基板とを重ねて、セル周辺部をアイオノマー樹脂フィルムで熱融着して空セルを作製した。
この空セルに電解質液（ヨウ素０．１Ｍ／Ｌ、テトラプロピルアンモニウムヨージド１．０Ｍ／Ｌ、溶媒：プロピレンカルボナート）を注入し、ＵＶ硬化樹脂で注入口を封止して、色素増感太陽電池セルを作製した。
【００４０】
（実施例２）
実施例１の（酸化亜鉛薄膜の形成）において、酸化亜鉛ボトム層を成膜した後、電析浴にテンプレート化合物であるエオシンＹ色素を１８０μＭ／Ｌ濃度になるように添加し、エオシンＹ色素含有酸化亜鉛薄膜を形成した以外は実施例１と同様にして色素増感太陽電池セルを得た。
【００４１】
（実施例３）
実施例１の（酸化亜鉛薄膜の形成）において、酸化亜鉛ボトム層を成膜した後、電析浴にテンプレート化合物であるエオシンＹ色素を４００μＭ／Ｌ濃度になるように添加し、エオシンＹ色素含有酸化亜鉛薄膜を形成した以外は実施例１と同様にして色素増感太陽電池セルを得た。
【００４２】
（実施例４）
実施例１の（酸化亜鉛薄膜の形成）において、酸化亜鉛ボトム層を成膜した後、電析浴に、テンプレート化合物であるエオシンＹ色素を３５μＭ／Ｌ濃度になるように添加して１分間電析を行うことによりエオシンＹ色素含有酸化亜鉛薄膜を形成し、更にその上に、電析浴にエオシンＹ色素を３５０μＭ／Ｌ濃度になるように添加し、１９分間電析を行うことによりエオシンＹ色素含有酸化亜鉛薄膜を形成した以外は実施例１と同様にして色素増感太陽電池セルを得た。
【００４３】
（実施例５）
実施例１の（酸化亜鉛薄膜の形成）において、酸化亜鉛ボトム層を成膜した後、電析浴にテンプレート化合物であるフロキシンＢ色素を２５０μＭ／Ｌ濃度になるように添加し、フロキシンＢ色素含有酸化亜鉛薄膜を形成した以外は実施例１と同様にして色素増感太陽電池セルを得た。
【００４４】
（比較例１）
実施例１の（酸化亜鉛薄膜の形成）において、酸化亜鉛ボトム層を成膜した後、電析浴にテンプレート化合物であるエオシンＹ色素を４５μＭ／Ｌ濃度になるように添加し、エオシンＹ色素含有酸化亜鉛薄膜を形成した以外は実施例１と同様にして色素増感太陽電池セルを得た。
【００４５】
（比較例２）
実施例１の（酸化亜鉛薄膜の形成）において、酸化亜鉛ボトム層を成膜した後、電析浴にテンプレート化合物であるエオシンＹ色素を４５０μＭ／Ｌ濃度になるように添加し、エオシンＹ色素含有酸化亜鉛薄膜を形成した以外は実施例１と同様にして色素増感太陽電池セルを得た。
【００４６】
（比較例３）
実施例１の（酸化亜鉛薄膜の形成）において、酸化亜鉛ボトム層を成膜した後、電析浴にテンプレート化合物であるエオシンＹ色素を５５０μＭ／Ｌ濃度になるように添加し、エオシンＹ色素含有酸化亜鉛薄膜を形成した。次いで、実施例１と同様にして（色素増感太陽電池セルの作製）の操作を行ったが、酸化亜鉛多孔質層に多数のピンホールが生じたため、色素増感太陽電池セルを作製することができなかった。
【００４７】
（比較例４）
実施例１の（酸化亜鉛薄膜の形成）において、酸化亜鉛ボトム層を成膜した後、電析浴にテンプレート化合物であるフロキシンＢ色素を１５０μＭ／Ｌ濃度になるように添加し、フロキシンＢ色素含有酸化亜鉛薄膜を形成した以外は実施例１と同様にして色素増感太陽電池セルを得た。
【００４８】
（評価）
以下の手順で評価を行った。結果を表１に示した。
（１）酸化亜鉛薄膜中のテンプレート化合物含有量の測定
実施例及び比較例において得られる酸化亜鉛薄膜を乾燥した後、削り落とした試料について、熱天秤装置を用いて、１５０℃から４００℃までの重量減少量を測定することにより、酸化亜鉛薄膜中に含まれるテンプレート化合物の含有量を測定した。
【００４９】
（２）酸化亜鉛多孔質層中の増感色素含有量の測定
実施例及び比較例において得られる酸化亜鉛多孔質層を乾燥した後、削り落とした試料について、上述した（１）と同様の方法で酸化亜鉛多孔質層中に含まれる増感色素の含有量を測定した。
【００５０】
（３）密着性
実施例及び比較例において得られる酸化亜鉛多孔質層に碁盤目状のマス目を入れ、テープ剥離試験後に残った酸化亜鉛多孔質層のマスの割合を計測する碁盤目試験により、酸化亜鉛多孔質層の密着性を評価した。
【００５１】
（４）空孔率
実施例及び比較例において得られる酸化亜鉛多孔質層を基板ごと乾燥した後、多孔質層の膜厚をレーザー顕微鏡で測定し、削り落とした膜について精密天秤で重量を測定した。これらの測定値を基に酸化亜鉛膜多孔層の空孔率は下記（１）式を用いて算出した。
空孔率（％）＝（１−（多孔質層の重量／（多孔質層の体積×比重）））×１００  （１）
なお、多孔質層の体積は、面積×膜厚で求めることができる。
【００５２】
（５）光電変換特性
実施例及び比較例で得られた色素増感太陽電池セルについて、光源強度が１ＳＵＮ（１００ｍＷ／ｃｍ２）であるソーラーシミュレータを用い、光電変換効率を測定した。
【００５３】
【表１】
2008177099.tif 000002
【００５４】
表１に示すように、実施例１〜５で得られた色素増感太陽電池セルは、光電変換効率が高く、密着性に関しても充分なものとなっていた。これに対して、比較例１、４で得られた色素増感太陽電池セルは、光電変換効率が不充分なものとなっていた。また、比較例２で得られた色素増感太陽電池セルは、酸化亜鉛多孔質層と基板との密着性低下に起因する光電変換特性の低下が見られた。
【産業上の利用可能性】
【００５５】
本発明によれば、優れた光電変換特性を有し、かつ、基板と酸化亜鉛多孔質層との密着性の高い色素増感太陽電池及び色素増感太陽電池の製造方法を提供できる。
【図面の簡単な説明】
【００５６】
【図１】本発明の色素増感太陽電池において、酸化亜鉛薄膜を形成した後、色素を担持するまでを示す模式図である。
【図２】従来の色素増感太陽電池において、酸化亜鉛薄膜を形成した後、色素を担持するまでを示す模式図である。
【図３】本発明において、空孔率の異なる複数の層からなる酸化亜鉛多孔質層を形成する場合に酸化亜鉛薄膜を形成した後、色素を担持するまでを示す模式図である。
【符号の説明】
【００５７】
１  基板
２  透明電極
３  酸化亜鉛粒子
４  テンプレート化合物
５  色素
６  酸化亜鉛薄膜
７  酸化亜鉛多孔質層
【図１】
2008177099.tif 000003
【図２】
2008177099.tif 000004
【図３】
2008177099.tif 000005